模擬骨の表面、内部若しくは内面、及び/又はインプラントの表面、内部若しくは内面に応力発光物質層を設け、前記模擬骨及び/又は前記インプラントに作用する応力によって発光する前記応力発光物質の光をカメラで測定し、前記模擬骨の表面、内部若しくは内面、及び/又は前記インプラントの表面、内部若しくは内面の応力分布を測定することを特徴とする、模擬骨へのインプラントの装着を計測する方法。模擬骨の表面、内部若しくは内面、及び/又はインプラントの表面、内部若しくは内面に応力発光物質層を設け、前記模擬骨及び/又は前記インプラントに作用する応力によって発光する前記応力発光物質の光をカメラで測定し、前記模擬骨の表面、内部若しくは内面、及び/又は前記インプラントの表面、内部若しくは内面の応力分布を測定することを特徴とする、インプラント装着の熟練度の計測方法。生体骨若しくは模擬骨の表面、内部若しくは内面、及び/又はインプラントの表面、内部若しくは内面に応力発光物質層を設け、前記生体骨若しくは模擬骨及び/又は前記インプラントに作用する応力によって発光する前記応力発光物質の光をカメラで測定し、前記生体骨若しくは模擬骨の表面、内部若しくは内面、及び/又は前記インプラントの表面、内部若しくは内面の応力分布を測定することを特徴とする、インプラントの選択方法。生体骨若しくは模擬骨の表面、内部若しくは内面、及び/又はインプラントの表面、内部若しくは内面に応力発光物質層を設け、前記生体骨若しくは模擬骨及び/又は前記インプラントに作用する応力によって発光する前記応力発光物質の光をカメラで測定し、前記生体骨若しくは模擬骨の表面、内部若しくは内面、及び/又は前記インプラントの表面、内部若しくは内面の応力分布を測定することを特徴とする、インプラントの適用状態の計測方法。前記模擬骨及び/又は前記インプラントの材料中に応力発光物質を混合し、前記模擬骨及び/又は前記インプラントに作用する応力によって発光する前記応力発光物質の光をカメラで測定し、前記模擬骨及び/又は前記インプラントの表面又は内部の応力分布を測定するものである、請求項1~4のいずれか1項に記載の方法。透明材料で形成した前記模擬骨及び/又は前記インプラントの内部に応力発光物質層を設け、前記模擬骨及び/又は前記インプラントに作用する応力によって発光する前記応力発光物質の光をカメラで測定し、前記模擬骨及び/又は前記インプラントの内部の応力分布を測定するものである、請求項1~4のいずれか1項に記載の方法。透明材料で形成した前記模擬骨及び/又は前記インプラントの内面に応力発光物質層を設け、前記模擬骨及び/又は前記インプラントに作用する応力によって発光する前記応力発光物質の光を骨材の外側からカメラで測定し、前記模擬骨及び/又は前記インプラントの内面の応力分布を測定するものである、請求項1~4のいずれか1項に記載の方法。透明材料により多層に形成した前記模擬骨及び/又は前記インプラントの各層間に応力発光物質層を設け、前記模擬骨及び/又は前記インプラントに作用する応力によって発光する前記応力発光物質の光をカメラで測定し、前記模擬骨及び/又は前記インプラントの内部の応力分布を測定するものである、請求項1~4のいずれか1項に記載の方法。前記模擬骨が模擬大腿骨であり、前記インプラントが人工股関節である、請求項1~8のいずれか1項に記載の方法。前記模擬骨が模擬あご骨であり、前記インプラントが義歯である、請求項1~8のいずれか1項に記載の方法。その表面、内部又は内面に応力発光物質層が設けられているインプラントを含むことを特徴とする、模擬骨又は生体骨へのインプラントの装着を計測するためのキット。上記のように、骨の応力歪み分布の解析に際して、歪みゲージ法を用いた際に計測漏れ点が生じる問題点を、熱弾性応力測定法によって解決し、骨の表面応力分布を漏れ点無く可視化することができるものであるが、その手法により応力によって変化する熱を検出するためには、数mKという微小な温度変化を赤外線サーモグラフィーによって捉えなければならない。実用的な温度応力分布精度を得るためには、より温度分解能が高いサーモグラフィーを使用して、かつ画像積算等の画像処理システムが不可欠であり、高価なものとならざるを得ない、という問題がある。また、原理的に、計測されるのは主応力の和であり、せん断応力は計測されない、という問題がある。したがって本発明は、生体骨または模擬骨若しくはそれらに装着する部材の応力分布を漏れ点無く可視化して測定するに際して、安価なシステムにより正確に、種々の態様で測定することができる手法を提供することを主たる目的とする。本発明は上記課題を解決するため、前記のように本件出願人が先に開発した、上記のような機械的エネルギーによって発光する物質を用いて解決することを見いだし、本件発明に至ったものであり、より具体的には、生体骨または模擬骨の表面、若しくはそれらに装着する部材表面に応力発光物質層を設け、前記骨に作用する応力によって発光する前記応力発光物質の光をカメラで測定することにより、生体骨または模擬骨の表面、若しくはそれらに装着する部材表面の応力分布を測定することを特徴とする生体骨または模擬骨若しくはそれらに装着する部材の応力分布測定方法としたものである。また、本発明による他の模擬骨の応力分布測定方法は、模擬骨の材料中に応力発光物質を混合し、前記骨に作用する応力によって発光する前記応力発光物質の光をカメラで測定することにより、模擬骨の表面または内部の応力分布を測定することを特徴とする。また、本発明による他の模擬骨の応力分布測定方法は、模擬骨内部に応力発光物質層を形成し、前記骨に作用する応力によって発光する前記応力発光物質の光をカメラで測定することにより、模擬骨の表面または内部の応力分布を測定することを特徴とする。また、本発明による他の模擬骨の応力分布測定方法は、透明材料で形成した模擬骨の内面に応力発光物質層を設け、前記骨に作用する応力によって発光する前記応力発光物質の光を骨材の外側からカメラで測定することにより、模擬骨の内面の応力分布を測定することを特徴とする。また、本発明による他の模擬骨の応力分布測定方法は、透明材料により多層に形成した模擬骨の各層間に応力発光物質層を設け、前記骨に作用する応力によって発光する前記応力発光物質の光をカメラで測定することにより、模擬骨の内部の応力分布を測定することを特徴とする。また、本発明による模擬骨は、表面に応力発光物質層を設けたことを特徴とする。また、本発明による他の模擬骨は、材料に応力発光物質を混合したことを特徴とする。また、本発明による他の模擬骨は、各層間に応力発光物質層を備えた透明材料により多層に形成したことを特徴とする。また、本発明による他の模擬骨は、応力測定用テストピースの形状をなす模擬骨の表面に応力発光物質層を設けたことを特徴とする。また、本発明による応力測定用部材は、生体骨または模擬骨に装着する部材の表面等に応力発光物質層を設けたことを特徴とする本発明は上記のように構成したので、骨の応力分布を漏れ点無く可視化して測定するに際して、安価なシステムにより正確に、種々の態様で測定することができる。本発明は、骨の応力及び歪み以下単に応力と称する分布の測定に際して、従来用いられていた赤外線サーモグラフィーを用いた手法に代え、前記のような機械的エネルギーによって発光する無機物質を用いるものであり、この無機物質は上記特許文献1等に開示しているが、最初にこの物質について簡単に説明する。本発明に用いられる応力発光材料は、無機母体材料に、機械的エネルギーによって励起された電子が基底状態に戻る場合に発光する希土類又は遷移金属の1種類以上からなる発光中心をドープしてなるものである。ここで、無機母体材料としては、メリライト構造、FeS2構造、ウルツ構造、スピネル構造、コランダム構造又はβ-アルミナ構造を有する酸化物、硫化物、炭化物又は窒化物が挙げられる。このうち、メリライト構造、FeS2構造、ウルツ構造、スピネル構造、コランダム構造又はβ-アルミナ構造を有する酸化物が好ましい。ここで、メリライト構造を有するものとしては、CaYAl3O7、Ca2Al2SiO7、Ca2Si2O7、Ca2B2SiO7、CaNaAlSi2O7、Ca2MgSi2O7、22O7、Ca2SiO7等が挙げられる。FeS2構造を有するものとしては、Sr3Al2O6、Ca3Al2O6、CaC2、CoS2、MnS2、NiS2、RuS2、NiSe2を主成分とする材料が挙げられる。ウルツ構造を有するものとしては、BeO、ZnO、ZnS、CdS、MnS、AlN、GaN、InN、TaN、NbN、α-SiCを主成分とする材料が挙げられる。スピネル構造を有するものとしては、MgAl2O4、CaAl2O4、コランダム構造を有するものとしてはAl2O3、β-アルミナ構造を有するものとしてはSrMgAl10O17などが挙げられる。これらの無機母体材料にドープされる発光中心としては、Sc、Y、La、Ce、Pr、Nd、Pm、Sm、Eu、Gd、Tb、Dy、Ho、Er、Tm、Yb、Luの希土類イオン、およびTi、Zr、V、Cr、Mn、Fe、Co、Ni、Cu、Zn、Nb、Mo、Ta、Wの遷移金属イオンのうちの1種類またはそれ以上を用いるのが好ましい。このうち、例えば無機母体材料がゲーレナイトの場合は、希土類金属、特にCeイオンが好ましい。当該発光中心のドープ量は、発光強度、発光効率の点から、応力発光材料中に0.001~20重量、特に0.001~5重量が好ましい。本発明は上記のような応力発光物質の利用に際しては、例えば図1に示すような損傷大腿骨1に人工股関節2をインプラントするとき、その人工股関節が損傷大腿骨1の中空内部3の内壁に無理なく挿入されているかを計測するときに用いることができる。即ち、図示の例においては損傷大腿骨自体に対して、或いは損傷大腿骨の型取りを行って作成した実験試料である模擬損傷大腿骨以下、損傷大腿骨と総称するに対して、人工股関節2の挿入支持部4を損傷大腿骨1の中空内部3に挿入することとなるが、その挿入支持部4が挿入される部分を含む適宜の範囲の損傷大腿骨1の骨材外周表面5に、予め上記応力発光物質を塗布する等、種々の手法により応力発光物質層としての応力発光物質薄膜6を設けておく。このような応力発光物質層の形成状態を模式的に示したものが図2であり、前記損傷大腿骨1に相当する試験材料15の骨材外周面の全面若しくは部分面に応力発光物質からなる応力発光薄膜16を形成している。この応力発光物質の薄膜形成手法としては種々のものが存在し、各種の手法を用いることができるが、例えば真空封入処理或いは真空熱処理によって、応力発光物質薄膜6の付着強度を大幅に向上させることができる。図1に示すように、上記のような人工股関節2の挿入過程及び挿入後の状態において、また、更に負荷手段12により所定の負荷を加えながら、外周側からICCDカメラ7でその応力発光物質薄膜6部分の要部或いは全周を撮影し、これをコンピュータ11に入力し受光画像8を得る。なお、このとき撮影するカメラは上記のようなICCDカメラ以外に一般のCCDカメラ等、種々のものを用いて撮影することができる。また、コンピュータ11においては、従来の手法である応力により生じた熱の分布を測定し画像に表示するときのような積算等の画像処理は必ずしも必要なく、受光した光の強度をそのまま画像として出力することにより、容易に受光画像8を得ることができ、特に受光した光の強度のデータをほぼそのまま応力歪みデータとして用いることが可能となる。動的な解析にも適した手法である。図1に示す受光画像8においては、人工股関節2における挿入支持部4の外周面9が、損傷大腿骨1の中空内部3における内周面10に強く当接する部分A、Bが、受光画像8では大きな発光強度部分として表され、これらを中心とした応力分布の状態が発光強度分布として検出することができる。また、その発光強度を測定することにより、予め知られている荷重条件-発光強度相関データを参照することで、損傷大腿骨1の表面における応力分布を測定することができる。実際にグラス充填エポキシ樹脂からなる模擬骨材料を幅25mm、厚さ5.5mmのJIS準拠形状の試験片を用いて、チャック間距離を87mmとし、荷重負荷は、MTSMinibionix858、荷重負荷を6kNsecで変化させたとき、HamamatsuC240030によって発光検出を行い、PhotoshipCSにて差分輝度測定を行った結果を図3に示す。同図aは荷重-光量差特性を示し、bにはこれを荷重2-光量差で表したものである。特に同図bから明らかなように直線の特性が得られるので、光量のデータから応力歪みの状況を正確に求めることができる。上記特性は可逆性を有するため、応力発光物質を塗布した試験片としての前記損傷大腿骨に対して、各種形状の複数の人工股関節2を適用し、最も適したものを選択する等、実用性の高い応力分布測定手法となる。上記のような応力分布測定手法は、前記図2に示すように試験材料15の外周面に応力発光薄膜16を形成する以外に、図4に示すように模擬骨としての試験材料17を合成樹脂等の透明材料で作成し、その骨材内周面に応力発光薄膜18を形成することにより、この部分に上記のような人工股関節の挿入支持部を挿入するとき、この外周から前記と同様にICCDカメラ等で観察すると、特定の場所に大きな力が作用している状態等、内周面の応力の分布状態を検出することができる。なお、この実施例においては、骨材内周面の応力分布を測定するに際して、骨材の外周面から容易に測定することができるように透明材料で模擬骨を作成する例を示したが、内視鏡や小型カメラを用いるならば、生体骨及び不透明な模擬骨でも、その骨材内周面に応力発光薄膜18を形成した状態で測定することもできる。更に、図5に示すように、模擬骨としての試験材料20の作成に際して、その骨材材料内に応力発光物質粉末21を混入させた状態で、所定形状の試験材料を成形してもよい。このような応力発光物質を混入した試験材料20に対して前記と同様の人工股関節を挿入した後、外周からICCDカメラ等で観察すると、特に試験材料20の外周面に露出している応力発光物質が応力に応じて発光するので、試験材料20の表面の応力分布状態を測定することができる。なお、試験材料20として合成樹脂等の透明材料を用い、その樹脂内に前記のような応力発光物質粉末21を混入しても良く、そのときには材料内部の発光状態も観察することができ、更にその発光位置を特定することにより材料内部のどの部分にどのような応力分布が生じているかを知ることもできる。また、例えば図6に示すように、模擬骨としての試験材料25を内側透明材料26と外側透明材料27の2層の間に応力発光物質層28を介在する構成としても良い。このような試験材料は、例えば所定形状に形成した内側透明材料26の外周面に応力発光物質層を被覆し、更にその外側に所定形状の外側透明材料27を形成することにより製造することができる。このような試験材料25に人工股関節を挿入した後、前記と同様にICCDカメラで等観察することにより、試験材料25の内部の発光状態を観察することによって、内部の応力分布を知ることができる。更に、例えば図7に示すように、試験材料30を外側透明材料31と中間透明材料32と内側透明材料33とから形成し、外側透明材料31と中間透明材料32間に外側応力発光物質層34を、また中間透明材料32と内側透明材料33間に内側応力発光物質層35を設けることにより、前記図6に示す例においては内部の一層だけが観察できるのに対して、内部の2層について応力分布状態を観察することができるようにすることができる。このような手法により、試験材料の内部を更に多層に形成し、更に試験材料内部を詳細に観察することも可能となる。透明材料で形成した模擬骨としての試験材料の内部に応力発光物質層を設けるに際して、上記のように内側から外側に層を形成する例を示したが、それ以外に例えば透明な試験材料を軸線と平行方向分割して表れた面に応力発光物質層を形成し、これを再び一体化した試験材料を用いても、同様の手法により内側から外側に至る面における応力分布を測定することもできる。前記各実施例においては説明の便宜のため、人工股関節を損傷大腿骨に挿入する例で統一して説明したが、それ以外の種々の生体骨及び模擬骨の応力分布測定に用いることができ、前記各実施例のように実際の骨の形状に模した模擬骨以外に、例えば図8に示すようなテストピースの形状に製作したものを用いてもよい。このようなテストピースの形状の模擬骨40の表面に応力発光物質薄膜41を設け、これを応力試験装置にかけてICCDカメラ等で観察することにより、この模擬骨の材質がどのような応力分布になるかを見ることができる。上記実施例では、生体骨または模擬骨の表面に応力発光物質層を設けた例を示したが、例えば図1に示す人工股関節2の表面に応力発光物質層を塗布等により設け、透明な模擬骨にこれを挿入したときに生じる人工股関節2の表面応力分布を模擬骨の外側から観察することもできる。このように、応力発光物質は骨材とそれに適用する各種物体との相対的な応力の状態を観察することができるので、いずれの側に応力発光物質層を設けても良いことは明らかである。更にこの手法は、前記実施例の人工股関節以外に、例えばあごの骨等に対する義歯の装着状態を観察するための相互間の応力分布状態の測定等、種々の生体硬組織とその生体硬組織に対応させる物質の適用状態を測定するためにも上記各実施例と同様にして使用することができる。したがって本発明における生体骨若しくは模擬骨はこのような生体硬組織全体を含んだ意味で用いられる。また、上記のような応力測定手法は、単に生体硬組織とその生体硬組織に対応させる物質の適用状態を測定する以外に、例えば医療関係の教育用として、熟練技能者が模擬骨に人工股関節等の物体を装着したときの適正な応力分布の測定結果と、教育を受ける人が同じものを装着したときに応力分布の相違を観察して比較し、適切な装着が行われたか、また装着の熟練度が向上したか否かを知るために用いることもできる。更に、例えば10年間等の長期間、実際に使用したインプラント骨が適切に使用できていたとき、これが取り外された際にその応力分布を本発明の手法により測定し、その後他のインプラントを装着したときに測定した応力分布の状態を比較することによって、新たなインプラントが適切に装着されるか否か知ることができる等、本発明は種々の手法で広く用いることができる。なお、上記実施例の説明において、応力分布について説明したが、応力に対応して生じる歪みついても、同様に測定することができることはいうまでもない。